(57)【要約】【課題】本発明は、内容物充填した容器を密封するためのシール性能と容易に容器蓋を開封することのできる易剥離性能と、容器蓋剤表面に内容物が付着することを防止する性能を併せ持ったヒートシール層を含む容器蓋剤を提供する。【解決手段】基材とヒートシール層とを含んでなる容器蓋材であって、基材の容器内容物側にヒートシール層が形成され、前記ヒートシール層の表面粗さが平均で０．８μｍ以下であり、また表面粗さが最大で７．０μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材。【選択図】なし【特許請求の範囲】
【請求項１】
基材とヒートシール層とを含んでなる容器蓋材であって、
基材の容器内容物側にヒートシール層が形成され、前記ヒートシール層の表面粗さが平均で０．８μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材。
【請求項２】
基材とヒートシール層とを含んでなる容器蓋材であって、
基材の容器内容物側にヒートシール層が形成され、前記ヒートシール層の表面粗さが最大で７．０μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材。
【請求項３】
基材とヒートシール層とを含んでなる容器蓋材であって、
基材の容器内容物側にヒートシール層が形成され、前記ヒートシール層の表面粗さが平均で０．８μｍ以下であり、前記ヒートシール層の表面粗さが最大で７．０μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材。
【請求項４】
容器が、食品用である請求項１〜３いずれか記載の容器蓋材。
【請求項５】
基材に、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなるヒートシール剤でヒートシール層を形成した後、
前記ヒートシール層を、平滑な面を備えたロールでプレスする、あるいは、
前記ヒートシール層を、離型処理されたフィルムを覆ったのちロールでプレスする請求項１〜４いずれか記載の容器蓋材の製造方法。
【発明の詳細な説明】
【技術分野】
【０００１】
本発明は、内容物がヨーグルト、ゼリー、プリンなどである食品など容器の蓋材において、容器の内容物を密封するヒートシール層からなる容器蓋材に関する。
【背景技術】
【０００２】
内容物充填した容器を密封するためのシール性能と容易に容器蓋材を開封することのできる易剥離性能があり、かつ、内容物を容器に充填する工程や内容物を充填密封した容器の輸送時に、容器蓋材内面側表面に内容物が付着するため、消費者が蓋材を開ける時容器蓋材内面側表面に付着した内容物が飛散して手や服を汚す問題が発生することを防止する性能を併せ持った容器蓋材が求められている。
【０００３】
特許文献１には、非イオン界面活性剤を含むポリエチレンをヒートシール層に用い、特定層構成のとき、内容物がニュートン流動に近い液状物対しては、ある程度の両性能の両立が可能であることが示されているが、それでも付着したヨーグルトを蓋材内面側表面から落とすために容器を数回以上打ち付ける必要があるのと、内容物がチキソトロピー挙動の大きなヨーグルトである場合には、さらに防止効果が出難くい。ヨーグルトは種類の違いで、流動性が異なることが多く、一般に充填前に発酵を行うヨーグルトは、充填後に発酵を行うヨーグルトよりもチキソトロピー挙動が大きい。付着問題に対しては、特に充填前に発酵を行ったチキソトロピーの大きいヨーグルト（以降「前発酵ヨーグルト」と省略）が問題になる。そして、ヨーグルトが容器蓋材内面側表面に付着する原因としては、冷蔵保存したヨーグルトを輸送あるいは、消費者がヨーグルトを購入後運んでいる際に、容器が横倒し又は逆さまになることで付着することが多く、よって横倒しや逆さまになることを防ぐことができれば付着を防止できる。しかし、消費者が購入した場合には、そのような横倒しや逆さまを防止するのが難しく、内容物が流動性の良くないヨーグルトに対する付着防止の点で、さらに改良が望まれていた。
【特許文献１】特開２００２−３７３１０号公報
【発明の開示】
【発明が解決しようとする課題】
【０００４】
本発明は、内容物充填した容器を密封するためのシール性能と容易に容器蓋を開封することのできる易剥離性と、内容物に前発酵ヨーグルトを用いても容器に充填する工程や内容物を充填密封した容器の輸送時に、容器蓋材表面に内容物が付着することを防止する性能とを併せ持ったヒートシール層を含む容器蓋材を提供する。
【課題を解決するための手段】
【０００５】
本発明は、基材とヒートシール層とを含んでなる容器蓋材であって、基材の容器内容物側にヒートシール層が形成され、前記ヒートシール層の表面粗さが平均で０．８μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材に関する。
【０００６】
更に、本発明は、基材とヒートシール層とを含んでなる容器蓋材であって、基材の容器内容物側にヒートシール層が形成され、前記ヒートシール層の表面粗さが最大で７．０μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材に関する。
【０００７】
更に、本発明は、基材とヒートシール層とを含んでなる容器蓋材であって、
基材の容器内容物側にヒートシール層が形成され、前記ヒートシール層の表面粗さが平均で０．８μｍ以下であり、前記ヒートシール層の表面粗さが最大で７．０μｍ以下であり、かつ、ヒートシール層を構成するヒートシール剤が、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなる容器蓋材に関する。
【０００８】
更に、本発明は、容器が、食品用である上記容器蓋材に関する。
【０００９】
更に、本発明は、基材に、ワックス（Ａ）４０〜４８重量％、エチレン−不飽和エステル共重合体（Ｂ）３１〜４６重量％、粘着付与剤（Ｃ）５％〜１９重量％、及びシリコーン（Ｄ）０〜２重量％からなるヒートシール剤でヒートシール層を形成した後、
前記ヒートシール層を、平滑な面を備えたロールでプレスする、あるいは、
前記ヒートシール層を、離型処理されたフィルムを覆ったのちロールでプレスする上記容器蓋材の製造方法に関する。
【発明の効果】
【００１０】
本発明により、内容物充填した容器を密封するためのシール性能と、容器蓋材表面に内容物が付着することを防止する性能を併せ持った容器蓋材を提供することである。
【発明を実施するための最良の形態】
【００１１】
本発明において、ヒートシール剤とは加熱して接着する感熱接着剤であり、１００％固形成分からなる配合物を加熱溶融すると液状または流動性のある半固体となるもので、溶剤を実質的に含有しないものをいう。
【００１２】
本発明におけるワックス（Ａ）としては、例えば、パラフィンワックス、マイクロクリスタリンワックス、フィッシャートロプシュワックス、ポリエチレンワックス、ポリプロピレンワックス等である。さらに好ましくは、パラフィンワックスである。
【００１３】
本発明に用いられる粘着付与剤（Ｃ）としては、例えば、ロジン、ロジン誘導体（水素化ロジン、不均化ロジン、ロジンエステル（アルコール、グリセリン、ペンタエリスリトールなどのエステル化ロジンなど））、脂環族系石油樹脂、芳香族系石油樹脂、共重合系石油樹脂あるいはそれらの水添付加されたもの、テルペン樹脂（α−ピネン、β−ピネン）等である。さらに好ましくは、芳香族系石油樹脂の水添付加されたものである。
【００１４】
本発明のヒートシール剤に用いられるエチレン−不飽和エステル共重合体（Ｂ）の原料となる不飽和エステル単量体としては、アクリル酸メチル、アクリル酸エチル、メタクリル酸メチルなどの不飽和カルボン酸エステル、酢酸ビニルのようなビニルエステル等である。好ましくは、エチレン−不飽和エステル共重合体（Ｂ）としては、エチレン−酢酸ビニル共重合体あるいはエチレン−メタクリル酸メチル共重合体である。
【００１５】
本発明のヒートシール剤に用いられるシリコーン（Ｄ）は、基材表面とヒートシール層がブロッキングするのを防止するのために用いられ、具体的に、ジメチルポリシロキサンなどが挙げられる。
【００１６】
本発明で用いられるヒートシール剤は、（Ａ）、（Ｂ）、（Ｃ）、（Ｄ）以外に、熱劣化、熱分解を防ぐために、高分子ヒンダード・フェノールなどの酸化防止剤を添加しても差し支えない。
【００１７】
本発明のヒートシール剤の配合量は、ヒートシール剤全体に対して、ワックス（Ａ）が４０重量％以上４８重量％以下、エチレン−不飽和エステル共重合体（Ｂ）が３１重量％以上４６重量％以下、粘着付与剤（Ｃ）が５重量％以上１９重量％以下、シリコーン（Ｄ）０重量％〜２重量％以下、好ましくはワックス（Ａ）が４３重量％以上４８重量％以下、エチレン−不飽和エステル共重合体（Ｂ）が３６重量％以上４６重量％以下、粘着付与剤（Ｃ）５重量％以上１４重量％以下である。
【００１８】
ワックス（Ａ）が４０重量％未満では内容物が付着し易くなり、４８重量％を越えると接着強度が低くなる。エチレン−不飽和エステル共重合体（Ｂ）が４６重量％を越えると内容物の付着が多くなる。粘着付与剤（Ｃ）が５重量％未満では、接着不良になりやすく、１９重量％を超えると内容物の付着が多くなる。シリコーン（Ｄ）が２重量％を越えると接着不良になりやすくなる。
【００１９】
本発明におけるヒートシール層の表面粗さの平均では、０．８μｍ以下、好ましくは０．７μｍ以下である。表面粗さの平均が０．８μｍを超えると内容物の付着が多くなる。
【００２０】
本発明におけるヒートシール層の表面粗さの最大値では、７．０μｍ以下、好ましくは６．０μｍ以下である。表面粗さの最大が７．０μｍを超えると内容物の付着が多くなる。
【００２１】
表面粗さは、接触式、あるいは、非接触式の公知の表面粗さ計で測定できる。
【００２２】
本発明で用いることのできる基材としては、ポリエステル、ポリプロピレン、ポリアミド、ポリカーボネート、ポリ塩化ビニル、セルロースアセテート、セロハン、紙、木材などが挙げられる。必要に応じて、これら異種の基材がラミネートされたものであってもよい。また、アルミニウムなどが蒸着されたものであってもよい。コロナ処理、エンボス化工、印刷のなどの表面処理がなされたものであってもよい。
【００２３】
ヒートシール剤の基材への形成方法としては、共押出の他、リバースコーター、グラビアコーター、ロールコーターやダイ方式などでの塗工があるがどのような形成方法でも差し支えない。溶剤に溶解し塗工した後、加熱乾燥させて溶剤を取り除いてもよい。
【００２４】
ヒートシール層の表面を平滑にする方法としては、リバースコーター、ロールコーターやダイ方式においては、塗工面が平滑になるが、塗工後に平滑な面を備えた冷却ロールを用いることでさらに表面を平滑にすることができる。また、そのような冷却ロールが無い場合には、離型処理をしているフィルムを用いて塗工面と熱が掛かったロールプレスでラミネートを行い、冷却後離型フィルムを除くことで表面を平滑にすることができる。
【実施例】
【００２５】
以下に本発明を具体的に示す。
【００２６】
＜ヒートシール剤の作成方法＞
表１に示したワックス（Ａ）を攪拌機の備えたステンレスビーカーに加え、内容物が１８０℃以上にならないように注意して加熱した。溶融したら攪拌を開始し、エチレン−不飽和エステル共重合体（Ｂ）、最後に粘着付与剤（Ｃ）とシリコーン（Ｄ）を添加してヒートシール剤を作成した。
【００２７】
＜平滑面の作成方法＞
ＰＥＴ２０μｍ／ＡＬ１５μｍ／ＰＥ２０μｍ基材にヒートシール剤約１６ｇ／ｍ2をグラビアコーターで塗工したヒートシール層を、離型処理された任意の表面粗さのフィルムを用いてロールでプレスを行うのと同時に、その時のロール温度を調整することで、任意の表面粗さの試料をそれぞれ得た。また、グラビアコーターで塗工したヒートシール層を熱風で加熱後、直ぐに冷却ロールを用いて平滑面も得た。
【００２８】
実施例１〜１０の平滑面は、離型処理されたニッパ株式会社製の商品名「ニッパシートＰＥＴ２５×２Ｂ」を用いて、１２０℃、０．２４ＭＰａ、２０ｍ／分でロールプレスを行った後冷却し、その後離型処理されたＰＥＴ２５μｍフィルムを取り除いて得た。実施例１１の平滑面は、グラビアコーターで塗工したヒートシール層を１１０℃の熱風で加熱後、直ぐに硬質クロームメッキした表面粗さが０．０８μｍの冷却ロールを用いて得た。
【００２９】
＜ヒートシール剤の評価方法＞
＜開封強度＞
上記の平滑面の作成方法にて作成した蓋材を１００mm×１００ｍｍのサイズに断裁後、ゲージ圧０．４５ＭＰａ，１４０℃１秒にて任意の量の水を入れた紙／カップ容器にヒートシールし、密封を行った。温度２３℃湿度５０％の恒温恒湿室に２４時間放置し、同恒温恒湿室にて４５°角剥離（速度：２００mm／分）で測定を行い、最大値を開封強度とした。８Ｎ以上必要である。また、１０Ｎ以下は易剥離性が良好である。
【００３０】
＜付着の試験＞
上記の平滑面の作成方法にて作成した蓋材を１００mm×１００ｍｍのサイズに断裁後、ゲージ圧０．４５ＭＰａ，１４０℃１秒にて任意の量の市販品前発酵ヨーグルトを冷蔵保存から取り出し透明なＰＰカップに入れ、直ちにヒートシールし密封を行った後、容器を傾けて、蓋表面にヨーグルトが約９０％付着させた。その後容器を冷蔵庫内に３０分静置した後、蓋材を剥がしてヨーグルトの付着状態を観察した。その時の蓋材にヨーグルトが全く付着していない場合◎、蓋材の１０％以下の面績にヨーグルトが付着した場合○、蓋材の９０％程度の面積にヨーグルトが付着した場合×とした。
【００３１】
＜表面粗さの測定＞
ビーコインスルメンツ社製ＤＥＫＴＡＫ８使用した。
測定距離１０００μｍ，測定速度１３秒，触針１２．５μｍ，触針圧１０ｍｇの条件で測定を行い、平均値と最大値を算出した。
【００３２】
【表１】
2008100736.tif 000002
【００３３】
2008100736.tif 000003
【００３４】
2008100736.tif 000004
【００３５】
ワックス１：パラフィンワックス  融点６０℃
ワックス２：フィッシャートロプシュワックス  軟化点１０８℃
ＥＶＡ    ：エチレン酢酸ビニル共重合体  酢酸ビニル含有量３２％、ＭＦＲ３０ｇ/１０分
ＥＭＭＡ  ：エチレンメタクリレート共重合体  メタクリレート含有量２８％、ＭＦＲ１５０ｇ／１０分
ＴＦ１    ：Ｃ９系完全水添石油樹脂、軟化点１００℃
ＴＦ２    ：ロジンペンタエリスリトールエステル、軟化点１００℃